(57)【要約】ダイシング行程において切削片が発生しにくく、かつエキスパンド性および復元性に優れる、ダイシングシートの基材フィルムを提供する。ダイシングシートの基材フィルム（２）は、切削片抑制層（Ａ）と、前記切削片抑制層（Ａ）の一方の主面上に積層されたエキスパンド層（Ｂ）とを備え、エキスパンド層（Ｂ）は複数の樹脂系層状体の積層構造を有し、複数の樹脂系層状体のうち切削片抑制層（Ａ）に最も近位に配置される樹脂系層状体（Ｂ１）は、直鎖状ポリエチレンを主樹脂とし、複数の樹脂系層状体のうち樹脂系層状体（Ｂ１）以外の少なくとも１つである樹脂系層状体（Ｂ２）は、エチレン−（メタ）アクリル酸類共重合体を主樹脂とし、切削片抑制層（Ａ）は、芳香族系環および脂肪族系環の少なくとも１種を有する熱可塑性樹脂である環含有樹脂（ａ１）と、環含有樹脂（ａ１）以外のオレフィン系熱可塑性樹脂である非環式オレフィン系樹脂（ａ２）とを含有する。
2015076126.tif 000002
【特許請求の範囲】
【請求項１】
ダイシングシートの基材フィルムであって、
前記基材フィルムは、切削片抑制層（Ａ）と、前記切削片抑制層（Ａ）の一方の主面上に積層されたエキスパンド層（Ｂ）とを備え、
前記エキスパンド層（Ｂ）は複数の樹脂系層状体の積層構造を有し、
前記複数の樹脂系層状体のうち前記切削片抑制層（Ａ）に最も近位に配置される樹脂系層状体（Ｂ１）は、直鎖状ポリエチレンを主樹脂とし、
前記複数の樹脂系層状体のうち樹脂系層状体（Ｂ１）以外の少なくとも１つである樹脂系層状体（Ｂ２）は、エチレン−（メタ）アクリル酸類共重合体を主樹脂とし、
前記切削片抑制層（Ａ）は、芳香族系環および脂肪族系環の少なくとも１種を有する熱可塑性樹脂である環含有樹脂（ａ１）と、当該環含有樹脂（ａ１）以外のオレフィン系熱可塑性樹脂である非環式オレフィン系樹脂（ａ２）とを含有すること
を特徴とする基材フィルム。
【請求項２】
前記樹脂系層状体（Ｂ１）は、直鎖状ポリエチレンを５０質量％以上含有する、請求項１に記載の基材フィルム。
【請求項３】
前記エキスパンド層（Ｂ）の厚さに対する前記樹脂系層状体（Ｂ１）の厚さの比率が５％以上５０％以下である、請求項１または２に記載の基材フィルム。
【請求項４】
前記エキスパンド層（Ｂ）の厚さに対する前記樹脂系層状体（Ｂ２）の厚さの比率が５０％以上９０％以下である、請求項１から３のいずれか一項に記載の基材フィルム。
【請求項５】
前記基材フィルムの厚さに対する前記エキスパンド層（Ｂ）の厚さの比率が２０％以上８０％以下である、請求項１から４のいずれか一項に記載の基材フィルム。
【請求項６】
請求項１から５のいずれか一項に記載される基材フィルムと、当該フィルムの前記切削片抑制層（Ａ）上に配置された粘着剤層とを備えたことを特徴とするダイシングシート。
【請求項７】
請求項１から５のいずれか一項に記載される基材フィルムの製造方法であって、
前記切削片抑制層（Ａ）を形成するための樹脂組成物（α）、前記樹脂系層状体（Ｂ１）を形成するための樹脂組成物（β１）および前記樹脂系層状体（Ｂ２）を形成するための樹脂組成物（β２）を含む３種以上の樹脂組成物を共押出成形して、前記切削片抑制層（Ａ）と前記エキスパンド層（Ｂ）との積層体を得る共押出成形工程を備えることを特徴とする基材フィルムの製造方法。
【発明の詳細な説明】
【技術分野】
【０００１】
本発明は、半導体ウェハ等の被切断物を素子小片に切断分離する際に、当該被切断物が貼付されるダイシングシートならびに当該ダイシングシートに用いられる基材フィルムおよびその製造方法に関するものである。
【背景技術】
【０００２】
シリコン、ガリウムヒ素等の半導体ウェハ、ガラス基板、アルミナ基板等の基板類および各種パッケージ類（本明細書において、これらを「被切断物」と総称する。）は、大径の状態で製造され、これらは素子小片（本明細書において、「チップ」という。）に切断分離（ダイシング）される。【０００３】
このダイシング工程に付される被切断物は、ダイシング工程およびそれ以降の工程における被切断物およびチップの取扱性の確保を目的として、ダイシングシートが、切断のための切削工具が近接する側と反対側の被切断物表面にあらかじめ貼り付けられている。このようなダイシングシートは、通常、基材フィルムとしてポリオレフィン系フィルムまたはポリ塩化ビニル系フィルム等が使用され、該基材フィルム上に粘着剤層が設けられている。【０００４】
ダイシング工程の具体的な手法として一般的なフルカットダイシングでは、回転する丸刃によって被切断物の切断が行われる。このとき、ダイシングシートが貼り付けられた被切断物が確実に切断されるように、被切断物のみならず粘着剤層も切断され、さらに基材フィルムの一部も切断されることがある。【０００５】
このとき、粘着剤層および基材フィルムを構成する材料からなる切削片がダイシングシートから発生し、得られるチップがその切削片によって汚染される場合がある。そのような切削片の形態の一つに、ダイシングライン上、またはダイシングにより分離されたチップの断面付近に付着する、糸状の切削片がある。【０００６】
上記のような糸状の切削片がチップに多量に付着したままチップの封止を行うと、チップに付着する糸状の切削片が封止の熱で分解し、この熱分解物がパッケージを破壊したり、得られるデバイスにて動作不良の原因となったりする。この糸状の切削片は洗浄により除去することが困難であるため、糸状の切削片の発生によってダイシング工程の歩留まりは著しく低下する。それゆえ、ダイシングシートを用いてダイシングを行う場合には、糸状の切削片の発生を防止することが求められている。【０００７】
また、複数のチップが硬化した樹脂で封止されているパッケージを被切断物としてダイシングする場合には、半導体ウェハをダイシングする場合と比べ、より厚い刃幅のダイシングブレードが使用され、ダイシングの切り込み深さもより深くなる。このため、ダイシング時に切断除去される基材フィルム量が半導体ウェハの場合よりも増えるため、糸状の切削片の発生量も増加する傾向にある。【０００８】
このような切削片の発生を抑制することを目的として、特許文献１には、ダイシングシートの基材フィルムとして、電子線またはγ（ガンマ）線が１〜８０Ｍｒａｄ照射されたポリオレフィン系フィルムを用いる発明が開示されている。当該発明では、電子線またはγ線の照射により基材フィルムを構成する樹脂が架橋し、切削片の発生が抑制されると考えられる。【０００９】
特許文献１においては、電子線またはγ線が照射されるポリオレフィン系フィルムとして、ポリエチレン、ポリプロピレン、ポリメチルペンテン、エチレン−酢酸ビニル共重合体、エチレン−（メタ）アクリル酸共重合体、エチレン−メチル（メタ）アクリル酸エステル共重合体、エチレン−エチル（メタ）アクリル酸共重合体、エチレン−アイオノマー共重合体、エチレン−ビニルアルコール共重合体、ポリブテン等の樹脂が例示されている。【００１０】
ここで、本明細書における「（メタ）アクリル酸」は、アクリル酸およびメタクリル酸の両方を意味する。他の類似用語も同様である。
【先行技術文献】
【特許文献】
【００１１】
【特許文献１】特開平５−２１１２３４号公報
【発明の概要】
【発明が解決しようとする課題】
【００１２】
しかしながら、電子線またはγ線の照射は、上記のような樹脂を一度フィルム状に成形した後に行われるため、製造工程が一つ増えることとなり、製造コストが一般の基材フィルムに比べ高くなる傾向にある。【００１３】
被切断物をダイシング加工によって個片化してダイシングシート上に複数のチップが近接配置した状態とした後、これらのチップを互いに離間させることを目的として、ダイシングシートに張力を付与してダイシングシートを主面内方向に伸長させるエキスパンド工程が行われる。このエキスパンド工程では、中央にダイシング対象が貼着し外周領域にリングフレームが貼着した状態にあるダイシングシートにおける、ダイシング対象が貼着した領域とリングフレームが貼着した領域との間に位置する領域にリング状の部材を当接させ、リング状の部材とリングフレームとの鉛直方向の相対位置を変動させることにより、ダイシングシートへの張力付与が行われる。通常、上記の鉛直方向の相対位置の変動は、リング状部材に対してリングクレームを引き落とすことによって行われている。【００１４】
近年、チップの小型化に伴ってダイシングピッチが小さくなる場合があり、この場合には、エキスパンド工程後のチップ間の隙間を十分に確保するために、エキスパンド工程において、ダイシングシートの主面内の伸長量（エキスパンド量）が大きくなるように、ダイシングシートに付与される張力が高くなる傾向がある。このような用途に用いられるダイシングシートには、従来に比べて高い張力が付与されても破断しないことが求められる。本明細書において、ダイシングシートの構成要素の一つである基材フィルムに関し、上記のようにエキスパンド量が増大しても破断しにくい基材フィルムを「エキスパンド性に優れる基材フィルム」ともいう。また、「ダイシングピッチ」とは、ダイシング加工によって形成されたダイシングラインのうち、互いに平行であって最も近位な２本のダイシングラインの中心線間の距離を意味する。ダイシング加工が回転するダイシングブレードによって行われる場合には、ダイシングブレードの回転方向に直交する方向へのダイシングブレードの送り幅がダイシングピッチとなる。【００１５】
また、上記のようにエキスパンド量が増加すると、エキスパンド作業直後のダイシングシートにはその後の工程に影響を及ぼすほど弛みが発生する場合がある。具体的には、エキスパンド作業に起因する弛み量（ダイシングシートにおけるリングフレームに貼着する部分の下側面を基準とする、ダイシングシートの底面の鉛直方向の離間距離）が過度に多いと、搬送時に、ダイシングシートの弛んだ底面またはその近傍が異物に衝突しやすくなって、ダイシングシートの使用時における取扱い性が低下する。そこで、ダイシングシートの弛み量が多い場合には、そのダイシングシートを部分的に加熱して、ダイシングシートを構成する基材フィルムを熱収縮させて、ダイシングシートの弛み量を低減させることが行われることもある。本明細書において、上記の基材フィルムの熱収縮に基づきダイシングシートの弛み量が低減する現象を「復元」ともいい、この復元が生じやすい性質および復元量が大きい性質の少なくとも一方を有するダイシングシートを与えることが可能な基材フィルムを、「復元性に優れる基材フィルム」ともいう。【００１６】
本発明は、ダイシング工程において切削片が発生しにくく、エキスパンド工程におけるエキスパンド量が大きい場合であっても、エキスパンド性および復元性に優れる基材フィルム、当該基材フィルムを備えたダイシングシート、および当該基材フィルムの製造方法を提供することを目的とする。
【課題を解決するための手段】
【００１７】
上記課題を解決すべく本発明者らが検討した結果、基材フィルムを切削片抑制層（Ａ）およびエキスパンド層（Ｂ）を備えるものとし、エキスパンド層（Ｂ）は複数の樹脂系層状体の積層構造を有するものとして、この複数の樹脂系層状体のうち切削片抑制層（Ａ）に最も近位に配置される樹脂系層状体（Ｂ１）の主樹脂を直鎖状ポリエチレンとすることにより、エキスパンド性および復元性に優れる基材フィルムを得ることが可能であるとの新たな知見を得た。【００１８】
かかる知見により得られた本発明は次のとおりである。
第１に本発明は、ダイシングシートの基材フィルムであって、前記基材フィルムは、切削片抑制層（Ａ）と、前記切削片抑制層（Ａ）の一方の主面上に積層されたエキスパンド層（Ｂ）とを備え、前記エキスパンド層（Ｂ）は複数の樹脂系層状体の積層構造を有し、前記複数の樹脂系層状体のうち前記切削片抑制層（Ａ）に最も近位に配置される樹脂系層状体（Ｂ１）は、直鎖状ポリエチレンを主樹脂とし、前記複数の樹脂系層状体のうち樹脂系層状体（Ｂ１）以外の少なくとも１つである樹脂系層状体（Ｂ２）は、エチレン−（メタ）アクリル酸類共重合体を主樹脂とし、前記切削片抑制層（Ａ）は、芳香族系環および脂肪族系環の少なくとも１種を有する熱可塑性樹脂である環含有樹脂（ａ１）と、当該環含有樹脂（ａ１）以外のオレフィン系熱可塑性樹脂である非環式オレフィン系樹脂（ａ２）とを含有することを特徴とする基材フィルムを提供する（発明１）。【００１９】
上記発明（発明１）において、前記樹脂系層状体（Ｂ１）は、直鎖状ポリエチレンを５０質量％以上含有してもよい（発明２）。【００２０】
上記発明（発明１または２）において、前記エキスパンド層（Ｂ）の厚さに対する前記樹脂系層状体（Ｂ１）の厚さの比率が５％以上５０％以下であってもよい（発明３）。【００２１】
上記発明（発明１から３）において、前記エキスパンド層（Ｂ）の厚さに対する前記樹脂系層状体（Ｂ２）の厚さの比率が５０％以上９０％以下であってもよい（発明４）。【００２２】
上記発明（発明１から４）において、前記基材フィルムの厚さに対する前記エキスパンド層（Ｂ）の厚さの比率が２０％以上８０％以下であってもよい（発明５）。【００２３】
第２に本発明は、上記発明（１から５）のいずれかに係る基材フィルムと、当該フィルムの前記切削片抑制層（Ａ）上に配置された粘着剤層とを備えたことを特徴とするダイシングシートを提供する（発明６）。【００２４】
第３に本発明は、上記発明（１から５）のいずれかに係る基材フィルムの製造方法であって、前記切削片抑制層（Ａ）を形成するための樹脂組成物（α）、前記樹脂系層状体（Ｂ１）を形成するための樹脂組成物（β１）および前記樹脂系層状体（Ｂ２）を形成するための樹脂組成物（β２）を含む３種以上の樹脂組成物を共押出成形して、前記切削片抑制層（Ａ）と前記エキスパンド層（Ｂ）との積層体を得る共押出成形工程を備えることを特徴とする基材フィルムの製造方法を提供する（発明７）。
【発明の効果】
【００２５】
本発明によれば、エキスパンド性および復元性に優れる基材フィルムが提供される。また、本発明により、上記の基材フィルムを備えたダイシングシートも提供される。さらに、本発明の製造方法によれば、上記の基材フィルムを効率的に製造することが可能である。
【図面の簡単な説明】
【００２６】
【図１】本発明の一実施形態に係るダイシングシートの断面図である。
【発明を実施するための形態】
【００２７】
以下、本発明の一実施形態に係るダイシングシートの構成要素やその製造方法等について説明する。
１．基材フィルム
図１に示されるように、本発明の一実施形態に係るダイシングシート１は、基本構成として、基材フィルム２上に配置された粘着剤層３を備える。この基材フィルム２は、切削片抑制層（Ａ）と、切削片抑制層（Ａ）の一方の主面上に積層されたエキスパンド層（Ｂ）とを備えるものである。
【００２８】
基材フィルム２は、切削片抑制層（Ａ）とエキスパンド層（Ｂ）とから構成されていてもよいし、さらに別の層が積層されていてもよい。いずれの場合においても、本発明の一実施形態に係るダイシングシート１では、基材フィルム２の２つの主面のうち、エキスパンド層（Ｂ）よりも切削片抑制層（Ａ）に近位な方の主面上に、粘着剤層３は配置される。
【００２９】
（１）切削片抑制層（Ａ）
切削片抑制層（Ａ）は芳香族系環および脂肪族系環の少なくとも１種を有する熱可塑性樹脂である環含有樹脂（ａ１）と、この環含有樹脂（ａ１）以外のオレフィン系熱可塑性樹脂である非環式オレフィン系樹脂（ａ２）とを含有する。
【００３０】
環含有樹脂（ａ１）と非環式オレフィン系樹脂（ａ２）とは、それぞれの樹脂を構成する高分子が環状骨格を備える化学構造（環状構造）を実質的に有するか否かの点で相違することに基づいて、密度、引張弾性率、軟化点、流動化温度、メルトマスフローレート（ＭＦＲ）などの物理特性が相違する。
【００３１】
環含有樹脂（ａ１）を含有させたことの効果（切削片の発生が抑制されること、以下、「切削片抑制効果」ともいう。）を安定的に得る観点から、切削片抑制層（Ａ）中の環含有樹脂（ａ１）の含有量は３．０質量％超えとされることが好ましく、３．５質量％以上とすることがさらに好ましく、５．０質量％以上とすることが特に好ましい。一方、切削片抑制層（Ａ）の加工性の低下などを抑制する観点から、切削片抑制層（Ａ）中の環含有樹脂（ａ１）の含有量を６０質量％以下とすることが好ましく、５５質量％以下とすることがより好ましく、４５質量％以下とすることがさらに好ましい。また、切削片抑制効果をより安定的に得る観点から、環含有樹脂（ａ１）の含有量の非環式オレフィン系樹脂（ａ２）の含有量に対する質量比率は、０．８から１．２５の範囲以外とすることが好ましい。したがって、切削片抑制層（Ａ）における環含有樹脂（ａ１）の含有量は５．０質量％以上４５質量％以下とすることが特に好ましい。
【００３２】
続いて、環含有樹脂（ａ１）および非環式オレフィン系樹脂（ａ２）について詳しく説明する。
（１−１）環含有樹脂（ａ１）
環含有樹脂（ａ１）は芳香族系環および脂肪族系環の少なくとも１種を有する熱可塑性樹脂である。
【００３３】
芳香族系環とは、少なくとも一つの環状骨格を備える化学構造（本明細書において、かかる化学構造を「環状構造」という。）であって、その環状骨格の少なくとも一つがヒュッケル則を満たして環状に非局在化する電子を有するものをいう。以下、この環状に非局在化する電子を有する環状骨格を芳香環という。芳香環は、ベンゼン環のような単環やナフタレン環のような縮合環に大別される。芳香環を形成する骨格原子は、炭素のみからなっていてもよいし、ピリジン、フラン、チオフェンなどのように骨格原子の一つ以上が炭素以外の元素である複素環であってもよい。さらに、シクロペンタジエニドアニオンなどの非ベンゼノイド芳香環も本実施形態に係る芳香族系環に含まれるものとする。本実施形態に係る芳香族系環の骨格を構成する原子数に制限はなく、この骨格を形成する原子一つ以上に対して、メチル基、水酸基などの官能基が結合していてもよい。この場合において、テトラヒドロナフタレンのように芳香環に結合する官能基が環状構造をなしていてもよい。
【００３４】
脂肪族系環とは、環状骨格のいずれもが芳香族系環が有する環状に非局在化する電子を有さない環状構造をいう。換言すれば、脂肪族系環とは芳香環以外の環状骨格からなる環状構造である。脂肪族系環を形成する環状骨格は、シクロヘキサンのような単環、ノルボルナン、アダマンタンのような架橋環、デカリンのような縮合環、スピロ［４，５］デカンのようなスピロ環が例示される。ノルボルネンなどのように脂肪族系環の環状骨格をなす結合の一部が不飽和結合であってもよいし、テトラヒドロフランのように脂肪族系環の環状骨格を形成する原子の一部が炭素以外の元素であってもよい。本実施形態に係る脂肪族系環を構成する骨格原子数に制限はない。脂肪族系環の環状骨格を形成する原子に結合する水素の一つ以上に対して、メチル基、水酸基などの官能基が置換されていてもよい。また、シクロヘキサノン等の環状ケトンやγ−ブチロラクトン等のラクトンのように骨格原子がカルボニル基を構成していてもよい。
【００３５】
環含有樹脂（ａ１）を構成する熱可塑性樹脂（以下、高分子ということがある。）における芳香族系環および脂肪族系環の位置は任意である。環含有樹脂（ａ１）を構成する高分子における主鎖の一部をなしていてもよいし、環状構造を有する官能基（例えばフェニル基、アダマンチル基など）としてこの高分子の主鎖または側鎖に結合していてもよい。芳香族系環が主鎖の一部をなす高分子として、ポリエチレンテレフタレート、ポリブチレンテレフタレート等のポリエステル、ポリイミド、ポリアミドイミド、ポリアリールケトンなどが例示される。脂肪族系環が主鎖の一部をなす高分子として、シクロオレフィンポリマー、シクロオレフィンコポリマー、ノルボルネンをモノマーとするノルボルネン樹脂、ノルボルネンおよびエチレンをモノマーとするコポリマー、テトラシクロドデセンおよびエチレンをモノマーとするコポリマー、ジシクロペンタジエンおよびエチレンをモノマーとするコポリマーなどが例示される。環状構造を有する官能基として、上記のフェニル基、アダマンチル基以外に、フルオレン基、ビフェニル基のような環集合からなる基も例示される。
【００３６】
芳香族系環と脂肪族系環とが一つの高分子内に含まれていてもよく、その場合の形態は、双方が主鎖の一部をなしていてもよいし、一方または双方が主鎖または側鎖に官能基として結合していてもよい。後者の例として、アセナフチレンコポリマーのように主鎖の一部をなす部分は脂肪族環であるが、官能基としてナフタレン環構造を有するものが挙げられる。
【００３７】
環含有樹脂（ａ１）の好ましい構造は、架橋環骨格の環を含む脂肪族系環が樹脂を構成する高分子の主鎖の少なくとも一部を構成する構造であって、そのような構造を備える樹脂として、ノルボルネン系モノマーの開環メタセシス重合体水素化ポリマー（具体的には日本ゼオン社製ＺＥＯＮＥＸ（登録商標）シリーズとして入手可能である。）、ノルボルネンとエチレンとのコポリマー（具体的にはポリプラスチックス社製ＴＯＰＡＳ（登録商標）シリーズとして入手可能である。）、ジシクロペンタジエンとテトラシクロペンタドデセンとの開環重合に基づくコポリマー（具体的には日本ゼオン社製ＺＥＯＮＯＲ（登録商標）シリーズとして入手可能である。）、エチレンとテトラシクロドデセンとのコポリマー（具体的には三井化学社製アペル（登録商標）シリーズとして入手可能である。）、ジシクロペンタジエンおよびメタクリル酸エステルを原料とする極性基を含む環状オレフィン樹脂（具体的にはＪＳＲ社製アートン（登録商標）シリーズとして入手可能である。）などが好ましい。
【００３８】
また、環含有樹脂（ａ１）は、芳香族系環が樹脂を構成する高分子の主鎖の少なくとも一部を構成する構造であることも好ましい。そのような構造を備える樹脂として、スチレン−ブタジエン共重合体（具体的には、旭化成ケミカルズ社製アサフレックスシリーズ、電気化学工業社製クリアレンシリーズ、シェブロンフィリップス社製Ｋレジンシリーズ、ＢＡＳＦ社製スタイロラックスシリーズ、アトフィナ社製フィナクリアシリーズとして入手可能である。）などが好ましい。
【００３９】
環含有樹脂（ａ１）を構成する高分子は、１種類であってもよいし、複数種類の高分子をブレンドしてなるものであってもよい。本明細書において、高分子の種類が異なるとは、分岐の状態（すなわち、高分子のアーキテクチャー）、分子量、高分子を構成する単量体の配合バランスおよび高分子を構成する単量体の組成ならびにこれらの組み合わせが物理特性などに大きな影響を与える程度に異なることをいう。
【００４０】
環含有樹脂（ａ１）は架橋構造を有していてもよい。架橋構造をもたらす架橋剤の種類は任意であり、ジクミルパーオキサイドのような有機過酸化物やエポキシ基を有する化合物が典型的である。架橋剤は、環含有樹脂（ａ１）を構成する高分子の同一種類同士の間で架橋してもよいし、異なる種類の高分子間で架橋してもよい。架橋剤の結合部位も任意である。環含有樹脂（ａ１）を構成する高分子における主鎖を構成する原子と架橋していてもよいし、側鎖や官能基など主鎖以外を構成する原子と架橋していてもよい。架橋の程度も任意であるが、架橋の程度が過度に進行すると、環含有樹脂（ａ１）を含む切削片抑制層（Ａ）の加工性（特に成形性）が過度に低下したり、切削片抑制層（Ａ）の表面性状が過度に劣化したり、切削片抑制層（Ａ）の耐脆性が低下することが懸念されるため、このような問題が発生しない範囲に留めるべきである。
【００４１】
環含有樹脂（ａ１）は、結晶性を有するものであってもよいし、非結晶性であってもよい。環含有樹脂（ａ１）は、非環式オレフィン系樹脂（ａ２）と混ぜ合わせフィルム上に成形する観点から、非結晶性であることが好ましい。
【００４２】
（１−２）非環式オレフィン系樹脂
非環式オレフィン系樹脂（ａ２）は、上記の環含有樹脂（ａ１）以外の、つまり、芳香族系環および脂肪族系環のいずれも実質的に有さないオレフィン系熱可塑性樹脂からなる。本実施形態において、オレフィン系熱可塑性樹脂とは、前述のとおり、オレフィンを単量体とするホモポリマーおよびコポリマー、ならびにオレフィンとオレフィン以外の分子とを単量体とするコポリマーであって重合後の樹脂におけるオレフィン単位に基づく部分の質量比率が１．０質量％以上である熱可塑性樹脂の総称を意味する。
【００４３】
本実施形態に係る非環式オレフィン系樹脂（ａ２）を構成する高分子は直鎖状であってもよいし、側鎖を有していてもよい。また、非環式の官能基を有していてもよく、その種類および置換密度は任意である。アルキル基のように反応性の低い官能基であってもよいし、カルボン酸基のように反応性が高い官能基であってもよい。
【００４４】
非環式オレフィン系樹脂（ａ２）は、少なくとも１種の非環式ポリオレフィン（本明細書において、「非環式ポリオレフィン」とは、環状構造を有さないオレフィンを単量体とするホモポリマーおよびコポリマーの総称を意味する。）からなることが好ましい。非環式オレフィン系樹脂（ａ２）が非環式ポリオレフィンからなる場合には、非環式オレフィン系樹脂（ａ２）と環含有樹脂（ａ１）との物理特性の相違はより顕著となるため、切削片抑制効果が得られやすい。非環式ポリオレフィンにおける分岐の程度は特に限定されない。
【００４５】
非環式オレフィン系樹脂（ａ２）の具体例として、ポリエチレン（直鎖状低密度ポリエチレン、低密度ポリエチレン、中密度ポリエチレン、高密度ポリエチレン）、エチレン―オレフィン共重合体（エチレンとエチレン以外のオレフィンとを単量体とするコポリマー）、エチレン―酢酸ビニル共重合体、エチレン―（メタ）アクリル酸共重合体、エチレン―（メタ）アクリル酸エステル共重合体等のエチレン系共重合体、ポリプロピレン、ポリブテン、ポリメチルペンテンなどが挙げられる。
【００４６】
非環式オレフィン系樹脂（ａ２）を構成する高分子は、１種類であってもよいし、複数種類の高分子をブレンドしてなるものであってもよい。
【００４７】
非環式オレフィン系樹脂（ａ２）としては、ポリエチレン（直鎖状低密度ポリエチレン、低密度ポリエチレン、中密度ポリエチレン、高密度ポリエチレン）、エチレン―オレフィン共重合体、エチレン―酢酸ビニル共重合体、エチレン―（メタ）アクリル酸共重合体、エチレン―（メタ）アクリル酸エステル共重合体等のエチレン共系重合体であることが好ましく、ポリエチレン（低密度ポリエチレン、中密度ポリエチレン、高密度ポリエチレン）、エチレン―オレフィン共重合体であることがより好ましい。
【００４８】
エチレン−オレフィン共重合体を構成するオレフィンとしては、例えば、プロピレン、１−ブテン、１−ヘキセン、１−オクテン、４−メチル−１−ペンテンなどのプロピレン、炭素数が４以上１８以下のαオレフィン単量体などが挙げられる。
【００４９】
上記の非環式オレフィン系樹脂（ａ２）が、エチレン−オレフィン共重合体である場合、重合後の樹脂におけるエチレン単位に基づく部分の質量比率が１．０質量％以上あればよい。エチレン単位に基づく部分の質量比率が上記の範囲であれば、切削片抑制効果が安定的に得られやすい。
【００５０】
非環式オレフィン系樹脂（ａ２）と環含有樹脂（ａ１）との間の物理特性の相違を大きくして、切削片抑制効果を安定的に得る観点から、上記の重合後の樹脂におけるエチレン単位に基づく部分の質量比率は、２０質量％以上が好ましく、５０質量％以上がより好ましく、７０質量％以上がさらに好ましい。
【００５１】
ここで、非環式オレフィン系樹脂（ａ２）は架橋構造を有していてもよい。架橋構造をもたらす架橋剤の種類は任意であり、ジクミルパーオキサイドのような有機過酸化物やエポキシ基を有する化合物が典型的である。架橋剤は、非環式オレフィン系樹脂（ａ２）を構成する高分子の１種類同士の間で架橋してもよいし、異なる種類の高分子間で架橋してもよい。架橋剤の結合部位も任意である。架橋剤は、非環式オレフィン系樹脂（ａ２）を構成する高分子における主鎖を構成する原子と架橋していてもよいし、側鎖や官能基など主鎖以外を構成する原子と架橋していてもよい。架橋の程度も任意であるが、架橋の程度が過度に進行すると、非環式オレフィン系樹脂（ａ２）と環含有樹脂（ａ１）との物理特性の差が小さくなり、切削片の発生を抑制する機能が低下する傾向を示すことが懸念される。したがって、架橋の程度はこのような問題が発生しない範囲に留めるべきである。
【００５２】
本実施形態に係る非環式オレフィン系樹脂（ａ２）における熱可塑性の好ましい程度をメルトマスフローレート（１９０℃、２．１６ｋｇｆ）の範囲で示せば、０．５ｇ／１０分以上１０ｇ／１０分以下であり、２．０ｇ／１０分以上７ｇ／１０分以下であればより好ましい。切削片抑制層（Ａ）における良好な相分離構造を実現する観点から、非環式オレフィン系樹脂（ａ２）のメルトマスフローレートは環含有樹脂（ａ１）のメルトマスフローレートよりも同等以上であることが好ましい。
【００５３】
非環式オレフィン系樹脂（ａ２）は、非晶性であってもよいし、結晶性を有してもよい。
【００５４】
（１−３）切削片抑制層（Ａ）における他の成分
切削片抑制層（Ａ）は上記の環含有樹脂（ａ１）および非環式オレフィン系樹脂（ａ２）に加えて、他の成分を含有してもよい。そのような他の成分として、イソプレンゴムやニトリルゴム、アクリルゴム、ウレタンゴム、ブタジエンゴム、またはその共重合体などの熱可塑性エラストマー樹脂が例示される。これらの他の成分の切削片抑制層（Ａ）中の含有量は、切削片抑制層（Ａ）の切削片抑制効果が得られる範囲に設定することが好ましい。
【００５５】
（２）エキスパンド層（Ｂ）
エキスパンド層（Ｂ）は、複数の樹脂系層状体の積層構造を有する。この積層構造を構成する複数の樹脂系層状体は、切削片抑制層（Ａ）に最も近位に配置される樹脂系層状体（Ｂ１）およびこの樹脂系層状体（Ｂ１）以外の樹脂系層状体（Ｂ２）を備える。
【００５６】
（２−１）樹脂系層状体（Ｂ１）
切削片抑制層（Ａ）に最も近位に配置される樹脂系層状体（Ｂ１）は、直鎖状ポリエチレンを主樹脂とする。本明細書において、「直鎖状ポリエチレン」とは、エチレンとαオレフィン（α位にエチレン性不飽和結合を有する炭素数４以上のアルケン）との共重合体を意味する。また、「主樹脂」とは、樹脂系層状体を構成する樹脂が１種である場合にはその樹脂を意味し、かかる樹脂が複数種類ある場合には、それらの樹脂の中で、含有量（単位：質量％）が最も高いものを意味する。直鎖状ポリエチレンの具体的な構造は特に限定されない。直鎖状ポリエチレンを与える単量体となるαオレフィンとして、１−ブテン、１−ヘキセン、１−オクテンなどが例示される。直鎖状ポリエチレンは１種類の重合体から構成されていてもよいし、物性が相当に異なる複数種類の重合体の混合物であってもよい。
【００５７】
樹脂系層状体（Ｂ１）が直鎖状ポリエチレンを主樹脂とすることにより、エキスパンド性および復元性に優れる基材フィルム２を得ることが可能となる。エキスパンド性および復元性に優れる基材フィルム２をより安定的に得る観点から、樹脂系層状体（Ｂ１）は、直鎖状ポリエチレンを５０質量％以上含有することが好ましく、６０質量％以上含有することがより好ましく、７０質量％以上含有することが特に好ましい。樹脂系層状体（Ｂ１）は直鎖状ポリエチレンからなるものであってもよい。  
【００５８】
直鎖状ポリエチレンの２３℃における密度（本明細書において、ことわりのない「密度」は２３℃における密度を意味する。）は特に限定されない。エキスパンド性および復元性に優れる基材フィルム２をより安定的に得る観点などから、直鎖状ポリエチレンの密度は、８６０ｋｇ／ｍ３以上９４０ｋｇ／ｍ３未満であることが好ましく、８７０ｋｇ／ｍ３以上９３５ｋｇ／ｍ３未満であることがより好ましく、８９０ｋｇ／ｍ３以上９３０ｋｇ／ｍ３未満であることがさらに好ましく、９１０ｋｇ／ｍ３以上９３０ｋｇ／ｍ３未満であることが特に好ましい。
【００５９】
直鎖状ポリエチレンが有する熱可塑性の程度は特に限定されない。熱可塑性の好ましい程度をメルトマスフローレート（１９０℃、２．１６ｋｇｆ）の範囲で示せば、０．５ｇ／１０分以上１０ｇ／１０分以下であり、２．０ｇ／１０分以上７ｇ／１０分以下であればより好ましい。
【００６０】
樹脂系層状体（Ｂ１）は直鎖状ポリエチレン以外の樹脂（本明細書において当該樹脂を「副樹脂」ともいう。）を含有していてもよい。副樹脂として、低密度ポリエチレン（ＬＤＰＥ，密度：９１０ｋｇ／ｍ３以上、９３０ｋｇ／ｍ３未満）、超低密度ポリエチレン（ＶＬＤＰＥ，密度：８８０ｋｇ／ｍ３以上、９１０ｋｇ／ｍ３未満）、エチレン−プロピレン共重合体、エチレン−酢酸ビニル共重合体（ＥＶＡ）、エチレン−酢酸ビニル−無水マレイン酸共重合体、エチレン−（メタ）アクリル酸共重合体、エチレン−アクリル酸ブチル共重合体（ＥＢＡ）等のエチレン−（メタ）アクリル酸エステル共重合体、エチレン−（メタ）アクリル酸エステル−無水マレイン酸共重合体、ポリプロピレン、プロピレンとαオレフィンとの共重合体、αオレフィン重合体（αオレフィンを重合してなる重合体であって、単独重合体および共重合体のいずれであってもよい。）、スチレン系エラストマーなどが挙げられる。これらの中でも、好ましい副樹脂としてαオレフィン重合体が例示される。αオレフィン重合体として、具体的には、三井化学社製ＴＡＦＭＥＲ（登録商標）シリーズやダウケミカル社製ＡＦＦＩＮＩＴＹ（登録商標）シリーズ、ＥＮＧＡＧＥ（登録商標）シリーズ、エクソンモービル社製ＥＸＡＣＴ（登録商標）シリーズ、住友化学社製エクセレン（登録商標）ＦＸ、シリーズなどが例示される。樹脂系層状体（Ｂ１）が副樹脂を含有する場合において、副樹脂は１種類の樹脂から構成されていてもよいし、複数種類の樹脂から構成されていてもよい。
【００６１】
樹脂系層状体（Ｂ１）の破断伸度は限定されないが、大きいことが好ましい。１００％以上であることが好ましく、２００％以上であることがより好ましく、５００％以上であることが特に好ましい。樹脂系層状体（Ｂ１）の破断伸度には、製造工程に起因する異方性があってもよい。
【００６２】
樹脂系層状体（Ｂ１）の厚さは特に限定されない。樹脂系層状体（Ｂ１）が過度に薄い場合には樹脂系層状体（Ｂ１）を設けた意義が失われてしまうおそれがあり、樹脂系層状体（Ｂ１）が過度に厚い場合には、後述する樹脂系層状体（Ｂ２）を設けた意義が失われてしまうおそれがあることを考慮して、適宜設定すればよい。樹脂系層状体（Ｂ１）の厚さは、通常、５μｍ以上１５０μｍ以下とすることが好ましく、１０μｍ以上１００μｍ以下であることがより好ましく、１５μｍ以上５０μｍ以下であることが特に好ましい。樹脂系層状体（Ｂ１）の厚さのエキスパンド層（Ｂ）の厚さに対する比率も特に限定されない。当該比率は、通常、５％以上５０％以下とすることが好ましく、１５％以上４５％以下であることがより好ましく、２５％以上４０％以下であることが特に好ましい。
【００６３】
（２−２）樹脂系層状体（Ｂ２）
樹脂系層状体（Ｂ２）は、エチレン−（メタ）アクリル酸類共重合体を主樹脂とする。本明細書において、樹脂系層状体（Ｂ２）の主樹脂である「エチレン−（メタ）アクリル酸類共重合体」とは、エチレンと、（メタ）アクリル酸および（メタ）アクリル酸エステルからなる群から選ばれる１種以上の化合物との共重合体を意味する。（メタ）アクリル酸エステルとしては、（メタ）アクリル酸メチル、（メタ）アクリル酸エチル、（メタ）アクリル酸ヒドロキシエチル、（メタ）アクリル酸ブチルなどが例示される。このような樹脂系層状体（Ｂ２）をエキスパンド層（Ｂ）が備えることにより、エキスパンド性に優れる基材フィルム２を得ることが可能となる。
【００６４】
エチレン−（メタ）アクリル酸類共重合体が有する構成単位全体に対する、エチレンに由来する構成単位のモル比率は、８９％以上であることが好ましく、９０％以上であることがより好ましく、９１％以上であることが特に好ましい。樹脂系層状体（Ｂ２）が主樹脂とするエチレン−（メタ）アクリル酸類共重合体は１種類の重合体から構成されていてもよいし、複数種類の重合体から構成されていてもよい。
【００６５】
樹脂系層状体（Ｂ２）に含有されるエチレン−（メタ）アクリル酸類共重合体の含有量は、樹脂系層状体（Ｂ２）を構成する全樹脂に対して５０質量％以上であることが好ましく、７０質量％以上であることがより好ましく、９０質量％以上であることが特に好ましい。樹脂系層状体（Ｂ２）はエチレン−（メタ）アクリル酸類共重合体からなるものであってもよい。
【００６６】
樹脂系層状体（Ｂ２）はエチレン−（メタ）アクリル酸類共重合体以外のエチレン系樹脂（ｂ１）を含有してもよい。本明細書において、「エチレン系樹脂（ｂ１）」とは、エチレンに由来する構成単位を含む高分子を主成分とする熱可塑性樹脂を意味する。エチレン系樹脂（ｂ１）が有する構成単位全体に対する、エチレンに由来する構成単位のモル比率は、６０質量％以上１００質量％以下であることが好ましく、７０質量％以上９９．５質量％以下であることがより好ましい。この場合には、樹脂系層状体（Ｂ２）が形状加工性に優れる、基材フィルム２の一方の主面が樹脂系層状体（Ｂ２）の面からなる場合において基材フィルム２が耐ブロッキング性に優れる（本明細書において、「基材フィルム２が耐ブロッキング性に優れる」と略記する。）といった特性の少なくとも一つを得ることが実現されやすくなる。
【００６７】
エチレン系樹脂（ｂ１）としては、例えば、低密度ポリエチレン（ＬＤＰＥ，密度：９１０ｋｇ／ｍ３以上、９３０ｋｇ／ｍ３未満）、超低密度ポリエチレン（ＶＬＤＰＥ，密度：８８０ｋｇ／ｍ３以上、９１０ｋｇ／ｍ３未満）、エチレン−プロピレン共重合体、エチレン−酢酸ビニル共重合体（ＥＶＡ）、エチレン−酢酸ビニル−無水マレイン酸共重合体などが挙げられる。エチレン系樹脂（ｂ１）は、１種類の樹脂から構成されていてもよいし。複数種類の樹脂から構成されていてもよい。
【００６８】
樹脂系層状体（Ｂ２）は、エチレン−（メタ）アクリル酸類共重合体およびエチレン系樹脂（ｂ１）以外の樹脂を含有してもよい。そのような樹脂として、ポリプロピレン、スチレン系エラストマーなどが例示される。
【００６９】
本明細書において「スチレン系エラストマー」とは、スチレンまたはその誘導体（スチレン系化合物）に由来する構造単位を含む共重合体であって、常温を含む温度域ではゴム状の弾性を有するとともに、熱可塑性を有する材料を意味する。スチレン系エラストマーとしてスチレン−共役ジエン共重合体およびスチレン−オレフィン共重合体などが例示される。スチレン−共役ジエン共重合体の具体例として、スチレン−ブタジエン共重合体、スチレン−ブタジエン−スチレン共重合体（ＳＢＳ）、スチレン−ブタジエン−ブチレン−スチレン共重合体、スチレン−イソプレン共重合体、スチレン−イソプレン−スチレン共重合体（ＳＩＳ）、スチレン−エチレン−イソプレン−スチレン共重合体等の未水添スチレン−共役ジエン共重合体；スチレン−エチレン／プロピレン−スチレン共重合体（ＳＥＰＳ、スチレン−イソプレン−スチレン共重合体の水添加物）、スチレン−エチレン−ブチレン−スチレン共重合体（ＳＥＢＳ、スチレン−ブタジエン共重合体の水素添加物）等の水添スチレン−共役ジエン共重合体などを挙げることができる。また、工業的には、タフプレン（旭化成社製）、クレイトン（クレイトンポリマージャパン社製）、住友ＴＰＥ−ＳＢ（住友化学社製）、エポフレンド（ダイセル化学工業社製）、ラバロン（三菱化学社製）、セプトン（クラレ社製）、タフテック（旭化成社製）などの商品名が挙げられる。スチレン系エラストマーは、１種類の樹脂から構成されていてもよいし、複数種類の樹脂の混合物であってもよい。
【００７０】
樹脂系層状体（Ｂ２）の５０％モジュラス、すなわち、引張試験において測定対象部分の長さ（チャック間距離）の５０％に相当するひずみを付与したときの応力は、特に限定されない。樹脂系層状体（Ｂ２）の５０％モジュラスが過度に低い場合には、基材フィルム２全体として弛みなどの変形が生じやすく、製造段階および使用時の取扱い性が低下するおそれがあり、逆に当該５０％モジュラスが過度に高い場合には、エキスパンド工程においてダイシングシート１がリングフレームから外れるなどの不具合が生じる可能性が高まることを考慮して、適宜設定すればよい。樹脂系層状体（Ｂ２）の５０％モジュラスは、３ＭＰａ以上３０ＭＰａ以下であることが好ましく、５ＭＰａ以上２０ＭＰａ以下であることがより好ましく、７ＭＰａ以上１５ＭＰａ以下であることが特に好ましい。樹脂系層状体（Ｂ２）の５０％モジュラスには、製造工程に起因する異方性があってもよい。
【００７１】
樹脂系層状体（Ｂ２）の厚さは特に限定されない。樹脂系層状体（Ｂ２）が過度に薄い場合には、エキスパンド層（Ｂ）全体の物性が樹脂系層状体（Ｂ１）によって支配されて樹脂系層状体（Ｂ２）を設けた意義が失われるおそれがあり、樹脂系層状体（Ｂ２）が過度に厚い場合には、樹脂系層状体（Ｂ１）の厚さが相対的に薄くなりすぎて、樹脂系層状体（Ｂ１）を設けた意義が失われるおそれがあることを考慮して、適宜設定すればよい。樹脂系層状体（Ｂ２）の厚さは、通常、１５μｍ以上２００μｍ以下とすることが好ましく、２５μｍ以上１５０μｍ以下であることがより好ましく、３５μｍ以上１００μｍ以下であることが特に好ましい。樹脂系層状体（Ｂ２）の厚さのエキスパンド層（Ｂ）の厚さに対する比率も特に限定されない。当該比率は、通常、５０％以上９５％以下とすることが好ましく、５０％以上９０％以下とすることがより好ましく、５５％以上８５％以下とすることがさらに好ましく、５５％以上８０％以下であることがさらにより好ましく、６０％以上７５％以下であることが特に好ましく、６０％以上７０％以下であることが最も好ましい。
【００７２】
（２−３）エキスパンド層（Ｂ）のその他の構成等
エキスパンド層（Ｂ）は、上記の樹脂系層状体（Ｂ１）および樹脂系層状体（Ｂ２）から構成されていてもよいし、エキスパンド層（Ｂ）として所定の機能を果たすことができる限り、これらの層状体以外の層状体を備えていてもよい。
【００７３】
（３）基材フィルム２のその他の構成
本実施形態に係る基材フィルム２の厚さは、通常４０μｍ以上３００μｍ以下であり、好ましくは６０μｍ以上２００μｍ以下である。切削片抑制層（Ａ）の厚さは、通常２０μｍ以上１２０μｍ以下であり、好ましくは４０μｍ以上１００μｍ以下である。切削片抑制層（Ａ）が上記の厚さであれば、切削片抑制効果がより安定的に得られやすくなる。エキスパンド層（Ｂ）の厚さは、通常２０μｍ以上２８０μｍ以下であり、好ましくは４０μｍ以上２００μｍ以下である。エキスパンド層（Ｂ）が過度に薄い場合には、エキスパンド層（Ｂ）が上記の組成上の特徴を有していても、エキスパンド性に優れる基材フィルム２が得られにくくなることもある。基材フィルム２の厚さに対するエキスパンド層（Ｂ）の厚さの比率は２０％以上８０％以下であることが好ましい。かかる比率が過度に低い場合には、結果的にエキスパンド層（Ｂ）が過度に薄くなって、上記のように、エキスパンド性に優れる基材フィルム２が得られにくくなるおそれがある。一方、上記の比率が過度に高い場合には、結果的に切削片抑制層（Ａ）が過度に薄くなって、切削片抑制効果が安定的に得られにくくなるおそれがある。
【００７４】
本実施形態に係る基材フィルム２の引張弾性率は、８０ＭＰａ以上３００ＭＰａ以下であることが好ましい。引張弾性率が８０ＭＰａ未満であると、ダイシングシート１にウェハを貼着した後、リングフレームに固定した際、基材フィルム２が柔らかいために弛みが発生し、搬送エラーの原因となることがある。一方、基材フィルム２の引張弾性率が３００ＭＰａを超えると、エキスパンド工程時に加わる荷重が大きくなるため、リングフレームからダイシングシート１自体が剥がれたりするなどの問題が発生するおそれがある。
【００７５】
（４）基材フィルム２の製造方法
基材フィルム２の製造方法は特に限定されない。Ｔダイ法、丸ダイ法等の溶融押出法；カレンダー法；乾式法、湿式法等の溶液法などが例示され、いずれの方法でもよい。切削片抑制層（Ａ）に含まれる環含有樹脂（ａ１）および非環式オレフィン系樹脂（ａ２）ならびにエキスパンド層（Ｂ）の樹脂系層状体（Ｂ１）に含まれる直鎖状ポリエチレンおよび樹脂系層状体（Ｂ２）に含まれるエチレン−（メタ）アクリル酸類共重合体がいずれも熱可塑性樹脂であることを考慮し、生産性高く基材フィルム２を製造する観点から、溶融押出法またはカレンダー法を採用することが好ましい。これらのうち、溶融押出法により製造する場合には、切削片抑制層（Ａ）およびエキスパンド層（Ｂ）を構成する成分をそれぞれ混練し、得られた混練物から直接、または一旦ペレットを製造したのち、公知の押出機を用いて製膜すればよい。
【００７６】
２．ダイシングシートにおけるその他の構成要素
ダイシングシート１における基材フィルム２以外の構成要素として、基材フィルム２の２つの主面のうち、エキスパンド層（Ｂ）よりも切削片抑制層（Ａ）に近位な方の主面上に配置された粘着剤層３、およびこの粘着剤層３の基材フィルム２に対向する側と反対側の面、つまり被切断物に貼付されるための面を保護するための剥離シートが例示される。
【００７７】
（１）粘着剤層３
粘着剤層３を構成する粘着剤としては、特に限定されず、ダイシングシートとして通常用いられるものを使用することができ、例えば、ゴム系、アクリル系、シリコーン系、ポリビニルエーテル系等の粘着剤が用いられ、また、エネルギー線硬化型（紫外線硬化型を含む）や加熱発泡型や加熱硬化型の粘着剤であってもよい。また、本実施形態におけるダイシングシート１がダイシング・ダイボンディングシートとして使用される場合には、ウェハ固定機能とダイ接着機能とを同時に兼ね備えた粘接着剤、熱可塑性接着剤、Ｂステージ接着剤等が用いられる。
粘着剤層３の厚さは、通常は３μｍから１００μｍ、好ましくは５μｍから８０μｍ程度である。
【００７８】
（２）剥離シート
粘着剤層３を保護するための剥離シートは任意である。
剥離シートとして、例えば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリエチレンナフタレートフィルム、ポリブチレンテレフタレートフィルム、ポリウレタンフィルム、エチレン酢酸ビニルフィルム、アイオノマー樹脂フィルム、エチレン−（メタ）アクリル酸共重合体フィルム、エチレン−（メタ）アクリル酸エステル共重合体フィルム、ポリスチレンフィルム、ポリカーボネートフィルム、ポリイミドフィルム、フッ素樹脂フィルム等を用いることができる。また、これらの架橋フィルムを用いてもよい。さらに、これらのフィルムの複数が積層された積層フィルムであってもよい。
【００７９】
上記剥離シートの剥離面（特に粘着剤層３と接する面）には、剥離処理が施されていることが好ましい。剥離処理に使用される剥離剤としては、例えば、アルキッド系、シリコーン系、フッ素系、不飽和ポリエステル系、ポリオレフィン系、ワックス系の剥離剤が挙げられる。
なお、剥離シートの厚さについては特に限定されず、通常、２０μｍから１５０μｍ程度である。
【００８０】
３．ダイシングシート１の製造方法
上記の基材フィルム２および粘着剤層３、ならびに必要に応じて用いられる剥離シート等の積層体からなるダイシングシート１の製造方法は特に限定されない。
【００８１】
ダイシングシート１の製造方法についていくつかの例を挙げれば、次のようになる。
（ｉ）剥離シート上に粘着剤層３を形成し、その粘着剤層３上に基材フィルム２を圧着して積層する。このとき、粘着剤層３の形成方法は任意である。
粘着剤層３の形成方法の一例を挙げれば次のようになる。粘着剤層３を形成するための粘着剤組成物と、所望によりさらに溶媒とを含有する塗布剤を調製する。ロールコーター、ナイフコーター、ロールナイフコーター、エアナイフコーター、ダイコーター、バーコーター、グラビアコーター、カーテンコーター等の塗工機によって、基材フィルム２の２つの主面のうち、エキスパンド層（Ｂ）よりも切削片抑制層（Ａ）に近位な方の主面に塗布する。基材フィルム２上の塗布剤からなる層を乾燥させることにより、粘着剤層３が形成される。
上記の方法以外の例として、別途シート状に形成した粘着剤層３を基材フィルム２に貼付してもよい。
【００８２】
（ｉｉ）基材フィルム２を形成し、その上に粘着剤層３を形成し、必要に応じさらに剥離シートを積層する。このときの粘着剤層３の形成方法は上記のとおり任意である。
上記（ｉ）、（ｉｉ）の方法以外の例として、別途シート状に形成した粘着剤層３を基材フィルム２に貼付してもよい。
【００８３】
４．チップの製造方法
本実施形態に係るダイシングシートを用いてチップを製造する方法について説明する。
まず、本実施形態に係るダイシングシート１の粘着剤層３の面を、被切断物の一方の主面に貼付する。粘着剤層３の面が剥離シートにより保護されている場合には、その剥離シートをはがして粘着剤層３の面を表出させればよい。この被切断物へのダイシングシート１の貼付を、貼付装置を用いて行う場合には、通常、リングフレームに対するダイシングシート１の貼付も行われる。こうして、リングフレームの開口部内に、ダイシングシート１に貼着した被切断物が位置する積層構造体が得られる。
【００８４】
次に、上記の積層構造体をダイシングテーブル上に載置して、被切断物の粘着剤層３に対向する側と反対側の面から、ダイシング加工を行って、被切断物を個片化する（ダイシング工程）。上記のダイシング工程を経ることにより、ダイシングシート１上には、被切断物が個片化されてなる複数のチップが互いに近接した状態で配置されている。この状態では、一つのチップをピックアップする際に、そのチップが、これに隣接するチップと接触するおそれがあり、このようなチップ接触が生じると、ピックアップが適切に行われなかったり、チップに欠けなどの品質上の問題が生じたりする可能性が高まる。そこで、ダイシング工程後に、ダイシングシート１に張力を付与するエキスパンド工程が行われる。ダイシングシート１に張力が付与されると、ダイシングシート１は主面内方向に伸長してチップ間距離が増大する。
【００８５】
前述のように、近年、エキスパンド工程によって伸長されるダイシングシートの長さ（エキスパンド量）が増大する傾向がある。具体的に言えば、エキスパンド量は、通常、ダイシングシートの引き落とし量として規定されるところ、この引き落とし量が、近年、１０ｍｍ程度から２０〜４０ｍｍ程度となる場合がある。このような場合であっても、本実施形態に係る基材フィルム２を備えるダイシングシート１を用いれば、基材フィルム２の破断は生じにくい。したがって、本実施形態に係る基材フィルム２を備えるダイシングシート１を用いた場合には、エキスパンド量が大きい場合でも、エキスパンド工程で不具合が生じにくい。
【００８６】
また、本実施形態に係る基材フィルム２は復元性にも優れる。復元性に優れる基材フィルム２を備えるダイシングシート１は、エキスパンド作業後に５０℃〜７０℃程度の温度での３０秒間から数分間加熱することにより、弛み量が低減しやすい、および／または弛み量が大いに低減する。
【００８７】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【実施例】
【００８８】
以下、実施例等により本発明をさらに具体的に説明するが、本発明の範囲はこれらの実施例等に限定されるものではない。【００８９】
〔実施例１〕
（基材フィルムの作製）
環含有樹脂（ａ１）としてのシクロオレフィン・コポリマー（ポリプラスチックス社製，製品名：ＴＯＰＡＳ（登録商標）８００７）３０質量部と、非環式オレフィン系樹脂（ａ２）としての低密度ポリエチレン（住友化学社製，製品名：スミカセン（登録商標）Ｌ７０５）７０質量部とを、二軸混練機（東洋精機製作所社製，ラボプラストミル）にて２１０℃で溶融混練し、切削片抑制層（Ａ）を形成するための樹脂組成物（α）を得た。【００９０】
直鎖状ポリエチレン（プライムポリマー社製，製品名：エボリュー（登録商標）ＳＰ２０４０，密度：９１８ｋｇ／ｍ３）１００質量部を、二軸混練機（東洋精機製作所社製，ラボプラストミル）にて２１０℃で溶融混練し、樹脂系層状体（Ｂ１）を形成するための樹脂組成物（β１）を得た。【００９１】
エチレン−（メタ）アクリル酸類共重合体の１種であるエチレン−メタクリル酸共重合体（三井・デュポン  ポリケミカル社製，製品名：ニュクレル（登録商標）Ｎ０９０３ＨＣ）１００質量部を、二軸混練機（東洋精機製作所社製，ラボプラストミル）にて２１０℃で溶融混練し、樹脂系層状体（Ｂ２）を形成するための樹脂組成物（β２）を得た。【００９２】
得られた樹脂組成物（α）、樹脂組成物（β１）および樹脂組成物（β２）を用いて、小型Ｔダイ押出機（東洋精機製作所社製，ラボプラストミル）によって共押出成形した。その結果、厚さ２０μｍの樹脂系層状体（Ｂ１）と、樹脂系層状体（Ｂ１）の一方の主面に積層された厚さ４０μｍの切削片抑制層（Ａ）と、樹脂系層状体（Ｂ１）の他方の主面に接するように積層された厚さ４０μｍの樹脂系層状体（Ｂ２）とからなる、換言すれば、４０μｍの切削片抑制層（Ａ）と、切削片抑制層（Ａ）の一方の主面上に積層された６０μｍのエキスパンド層（Ｂ）とを備え、エキスパンド層（Ｂ）は厚さ２０μｍの樹脂系層状体（Ｂ１）と厚さ４０μｍの樹脂系層状体（Ｂ２）とからなる、厚さ１００μｍの基材フィルムを得た。【００９３】
（粘着剤の調製）
ｎ−ブチルアクリレート９５質量部およびアクリル酸５質量部を共重合してなる共重合体（Ｍｗ：５００，０００）１００質量部、ウレタンアクリレートオリゴマー（Ｍｗ：８０００）１２０質量部、イソシアネート系硬化剤（日本ポリウレタン社，コロネートＬ）５質量部、光重合開始剤（チバスペシャリティケミカルズ社製，イルガキュア１８４）４質量部とを混合し、エネルギー線硬化型粘着剤組成物を得た。【００９４】
得られたエネルギー線硬化型粘着剤組成物を、シリコーン処理された剥離フィルム（リンテック株式会社製、ＳＰ−ＰＥＴ３８１１(Ｓ)）上に乾燥後の膜厚が１０μｍとなるように塗布し、１００℃で１分間乾燥して、粘着剤層と剥離フィルムとからなる積層体を形成した。次いで、この積層体を上記の基材フィルムの切削片抑制層（Ａ）側の主面に貼り合せ、積層体における粘着剤層を基材フィルム上に転写し、これをダイシングシートとした。【００９５】
〔実施例２〕
実施例１において、樹脂組成物（β１）を形成するために用いた樹脂種を他の直鎖状ポリエチレン（宇部丸善ポリエチレン社製，製品名：ユメリット（登録商標）２０４０Ｆ，密度：９１８ｋｇ／ｍ３）に変更する以外は、実施例１と同様にしてダイシングシートを製造した。【００９６】
〔実施例３〕
実施例１において、樹脂組成物（β２）を形成するために用いた樹脂種を、エチレン−（メタ）アクリル酸類共重合体の１種であるエチレン−メタクリル酸メチル共重合体（住友化学社製，製品名：アクリフト（登録商標）ＷＤ３０１）に変更する以外は、実施例１と同様にしてダイシングシートを製造した。【００９７】
〔実施例４〕
実施例１において、直鎖状ポリエチレン（プライムポリマー社製，製品名：エボリュー（登録商標）ＳＰ２０４０，密度：９１８ｋｇ／ｍ３）７０質量部と、αオレフィン共重合体（三井化学社製，製品名：タフマー（登録商標）ＤＦ６４０，密度：８６４ｋｇ／ｍ３）３０質量部とを、二軸混練機（東洋精機製作所社製，ラボプラストミル）にて２００℃で溶融混練することにより樹脂系層状体（Ｂ１）を形成するための樹脂組成物（β１）を得たこと以外は、実施例１と同様にしてダイシングシートを製造した。【００９８】
〔実施例５〕
実施例２において、樹脂系層状体（Ｂ１）および樹脂系層状体（Ｂ２）の厚さをそれぞれ３０μｍに変更する以外は、実施例２と同様にしてダイシングシートを製造した。【００９９】
〔実施例６〕
実施例２において、樹脂系層状体（Ｂ１）の厚さを１０μｍに変更し、樹脂系層状体（Ｂ２）の厚さを５０μｍに変更する以外は、実施例２と同様にしてダイシングシートを製造した。【０１００】
〔実施例７〕
実施例４において、直鎖状ポリエチレンおよびαオレフィン共重合体の量をそれぞれ５０質量部に変更する以外は、実施例４と同様にしてダイシングシートを製造した。【０１０１】
〔比較例１〕
実施例１において、樹脂組成物（β１）を形成するために用いた樹脂種を、実施例１における樹脂組成物（β２）と同種の材料に変更する以外は、実施例１と同様にしてダイシングシートを製造した。【０１０２】
〔比較例２〕
実施例１において、樹脂組成物（β２）を形成するために用いた樹脂種を、実施例１における樹脂組成物（β１）と同種の材料に変更する以外は、実施例１と同様にしてダイシングシートを製造した。【０１０３】
〔比較例３〕
実施例１において、樹脂組成物（β２）を形成するために用いた樹脂種と樹脂組成物（β１）を形成するために用いた樹脂種とを交換する以外は、比較例２と同様にしてダイシングシートを製造した。【０１０４】
以上の実施例および比較例の条件を表１にまとめて示す。
表中では、実施例１および３ならびに比較例２および３に係る直鎖状ポリエチレンを「直鎖状ポリエチレン１」、実施例２，５および６に係る直鎖状ポリエチレンを「直鎖状ポリエチレン２」、実施例１，２および４から７ならびに比較例１および３に係るエチレン−（メタ）アクリル酸類共重合体を「エチレン−（メタ）アクリル酸類共重合体１」、実施例３に係るエチレン−（メタ）アクリル酸類共重合体を「エチレン−（メタ）アクリル酸類共重合体２」と示した。【０１０５】
【表１】
2015076126.tif 000003
【０１０６】
〔試験例１〕（切削片観察）
実施例および比較例で製造したダイシングシートの粘着剤層をミラーウエハに貼付した後、ダイシング装置（ディスコ社製，ＤＦＤ−６５１）にセットし、以下の条件でダイシングを行った。
・ワーク（被切断物）：ミラーウエハ
・ワークサイズ：６インチ径，厚さ３５０μｍ
・ダイシングブレード：ディスコ社製  ２７ＨＥＣＣ
・ブレード回転数：３０，０００ｒｐｍ
・ダイシングスピード：１０ｍｍ／秒
・切り込み深さ：基材フィルムを粘着剤層との界面から２０μｍの深さまで切り込み
・ダイシングサイズ：１０ｍｍ×１０ｍｍ【０１０７】
その後、基材フィルム側から紫外線を照射（１６０ｍＪ／ｃｍ２）して、切断されたチップを剥離した。縦および横のダイシングラインのうち、それぞれの中央付近における縦の１ラインおよび横の１ラインに発生した糸状の切削片の個数を、デジタル顕微鏡（キーエンス社製，ＶＨＸ−１００，倍率：１００倍）を用いてカウントした。測定された切削片の個数について、次の評価基準にて評価した。
Ａ：切削片の個数が０個以上１０個以下
Ｂ：切削片の個数が１１個以上１５個以下
Ｃ：切削片の個数が１６個以上
ＡおよびＢについて良好と判定し、Ｃを不良と判定した。結果を表２に示す。【０１０８】
〔試験例２〕（エキスパンド性評価）
実施例および比較例で製造したダイシングシートの粘着剤層に６インチウエハを貼付した後、このダイシングシートをフラットフレームに装着して、厚さ２０μｍのダイヤモンドブレードにより、ダイシングシート上のウェハに対してフルカットのダイシング加工を行って、１０ｍｍ×１０ｍｍ角のチップを得た。【０１０９】
次に、エキスパンディング治具（ＮＥＣ社マシナリー製ダイボンダー，製品名：ＣＳＰ−１００ＶＸ）を用いて、その一方の主面上にチップが貼着した状態にあるダイシングシートを速度３００ｍｍ／分で１０ｍｍ（条件１）または速度３００ｍｍ／分で３０ｍｍ（条件２）引き落とすことによりエキスパンド工程を実施した。エキスパンド工程後のダイシングシートについて、破断の発生の有無を観察した。観察にあたっては、次の評価基準にて評価した。
Ａ：２条件のいずれについても破断が確認されない
Ｂ：一方の条件において破断が確認された
Ｃ：２条件のいずれについても破断が確認された
ＡおよびＢについて良好と判定し、Ｃを不良と判定した。結果を表２に示す。【０１１０】
〔試験例３〕（復元性評価）
試験例２における条件１にてエキスパンド工程を行った後のダイシングシートに対して、ドライヤーにより温度は５０℃〜７０℃の温風を１分間供給した。その後のダイシングシートの弛み量（ダイシングシートにおけるリングフレームに貼着する部分を基準とする、ダイシングシートの底面の鉛直方向の離間距離）を測定した。測定された弛み量について、次の基準で評価した。
Ａ：弛み量が６ｍｍ以下
Ｂ：弛み量が６ｍｍ超１０ｍｍ以下
Ｃ：弛み量が１０ｍｍ以上
ＡおよびＢについて良好と判定し、Ｃを不良と判定した。結果を表２に示す。【０１１１】
【表２】
2015076126.tif 000004
【０１１２】
表２から明らかなように、実施例で製造したダイシングシートは切削片抑制効果が認められ、かつエキスパンド工程後に破断が生じにくく、かつ復元性が良好であった。
【産業上の利用可能性】
【０１１３】
本発明に係るダイシングシート用基材フィルムおよびダイシングシートは、半導体ウェハや各種パッケージ類等のダイシングに好適に用いられる。
【符号の説明】
【０１１４】
１…ダイシングシート
２…基材フィルム
（Ａ）切削片抑制層
（Ｂ）エキスパンド層
（Ｂ１）樹脂系層状体
（Ｂ２）樹脂系層状体
３…粘着剤層
【図１】
2015076126.tif 000005
【国際調査報告】
2015076126.tif 000006
2015076126.tif 000007
2015076126.tif 000008
2015076126.tif 000009